高繊維材質と、前記高繊維材質に接触する葉緑素材質と、を備えることを特徴とするセパレータ。前記葉緑素材質は粉末状であり、粉末状の前記葉緑素材質の粒子の直径は0.01μm~1mmであることを特徴とする請求項1に記載のセパレータ。前記高繊維材質は積層構造であり、前記葉緑素材質は、前記高繊維材質の1つの表面に設けられ、前記葉緑素材質は、押圧又は塗布によって、前記高繊維材質の表面に形成されることを特徴とする請求項1又は2に記載のセパレータ。前記葉緑素材質は、天然木葉から抽出し且つ葉緑素分解酵素の作用により形成されることを特徴とする請求項1乃至3のいずれか1項に記載のセパレータ。前記高繊維材質は、有機塩類水溶液又は無機塩類水溶液を吸着した高繊維材質であり、前記有機塩類水溶液又は前記無機塩類水溶液の導電度は、10~500mscmであり、前記高繊維材質の細孔の直径は、0.01μm~1cmであることを特徴とする請求項1乃至4のいずれか1項に記載のセパレータ。前記葉緑素材質は、浸み込ませ又は吹き付けによって、前記高繊維材質上に形成されることを特徴とする請求項1乃至5のいずれか1項に記載のセパレータ。前記セパレータの厚さは、0.01~0.1mmであることを特徴とする請求項1乃至6のいずれか1項に記載のセパレータ。請求項1乃至7のいずれか1項に記載のセパレータを有することを特徴とする有機電池。高繊維材質によって第一ダイアフラムを製造する第1のステップと、葉緑素材質を使用して、前記第一ダイアフラム上に第二ダイアフラムを形成する第2のステップと、を備えることを特徴とするセパレータの製造方法。高繊維材質を前記第二ダイアフラム上に配置して第三ダイアフラムを形成する第3のステップをさらに備えることを特徴とする請求項9に記載のセパレータの製造方法。前記第1のステップにおいて、25~300°Cに温度設定されたオーブンで有機塩類水溶液又は無機塩類水溶液を吸着した前記高繊維材質を焼き上げることを特徴とする請求項9又は10に記載のセパレータの製造方法。前記高繊維材質を焼き上げる時間は、4~10分であることを特徴とする請求項11に記載のセパレータの製造方法。前記第2のステップにおいて、前記葉緑素材質を前記第一ダイアフラム上に押圧するか又は塗布して第二ダイアフラムを形成することを特徴とする請求項9乃至12のいずれか1項に記載のセパレータの製造方法。前記第2のステップにおいて、前記葉緑素材質を前記第一ダイアフラム上に液滴するか又は吹き付けることで第二ダイアフラムを形成することを特徴とする請求項9乃至12のいずれか1項に記載のセパレータの製造方法。前記第2のステップにおいて、前記第一ダイアフラムをオーブンに入れて焼き上げ、前記葉緑素材質からなる第二ダイアフラムを前記第一ダイアフラムに付着させることを特徴とする請求項9乃至12のいずれか1項に記載のセパレータの製造方法。本発明の目的は、前記した課題を解決し、製造工程が簡単であり、製造コストも低く、環境を保護することができるセパレータ、セパレータの製造方法及び有機電池を提供することにある。本発明の第1の観点に係るセパレータは、高繊維材質と、前記高繊維材質に接触する葉緑素材質と、を備えることを特徴とする。前記葉緑素材質は粉末状であり、粉末状の前記葉緑素材質の粒子の直径は0.01μm~1mmであることが好ましい。前記高繊維材質は積層構造であり、前記葉緑素材質は、前記高繊維材質の1つの表面に設けられ、前記葉緑素材質は、押圧又は塗布によって、前記高繊維材質の表面に形成されることが好ましい。前記葉緑素材質は、天然の木葉から抽出し且つ葉緑素分解酵素の作用により形成されることが好ましい。前記高繊維材質は、有機塩類水溶液又は無機塩類水溶液を吸着した高繊維材質であり、前記有機塩類水溶液又は前記無機塩類水溶液の導電度は、10~500mscmであり、前記高繊維材質の細孔の直径は、0.01μm~1cmであることが好ましい。前記葉緑素材質は、浸み込ませ又は吹き付けによって、前記高繊維材質上に形成されることが好ましい。前記セパレータの厚さは、0.01~0.1mmであることが好ましい。本発明の第2の観点に係る有機電池は、前記セパレータを有することを特徴とする。本発明の第3の観点に係るセパレータの製造方法は、高繊維材質によって第一ダイアフラムを製造する第1のステップと、葉緑素材質を使用して、前記第一ダイアフラム上に第二ダイアフラムを形成する第2のステップと、を備える。前記セパレータの製造方法は、高繊維材質を前記第二ダイアフラム上に配置して第三ダイアフラムを形成する第3のステップをさらに備えることが好ましい。前記第1のステップにおいて、25~300°Cに温度設定されたオーブンで有機塩類水溶液又は無機塩類水溶液を吸着した前記高繊維材質を焼き上げることが好ましい。前記高繊維材質を焼き上げる時間は、4~10分であることが好ましい。前記第2のステップにおいて、前記葉緑素材質を前記第一ダイアフラム上に押圧するか又は塗布することで第二ダイアフラムを形成することが好ましい。前記第2のステップにおいて、前記葉緑素材質を前記第一ダイアフラム上に液滴するか又は吹き付けて第二ダイアフラムを形成することが好ましい。前記第2のステップにおいて、前記第一ダイアフラムをオーブンに入れて焼き上げ、前記葉緑素材質からなる第二ダイアフラムを前記第一ダイアフラムに付着させることが好ましい。本発明のセパレータ及びこのセパレータを有する有機電池は、製造工程が簡単であり、且つ製造コストも低い。また、前記有機電池は、天然の環境保護物質によって従来の電池の汚染成分に取り替えるので、環境の汚染を免れ、従来の電池及び太陽電池よりさらに環境を保護することができる。以下、図面を参照して、本発明の実施形態について説明する。図1は、本発明の第一実施形態に係るセパレータ10の構造を示す図である。図1を参照すると、本発明の第一実施形態に係るセパレータ10は、第一ダイアフラム11と、前記第一ダイアフラム11上に形成される第二ダイアフラム12と、前記第二ダイアフラム12上に形成される第三ダイアフラム13と、を備える。前記セパレータ10の厚さは、0.01~0.1mmであることがよく、好ましくは0.05mmである。前記第一ダイアフラム11は、高繊維材質を備えている。前記高繊維材質は、積層構造を呈しており、セロファンcellophane、単面銅版紙onesidecoated、綿紙、絹紙silkpaper、画仙紙ricepaper及びコーヒーフィルター紙coffeefilterなどのような紙類であることが好ましい。本実施形態において、前記高繊維材質は、有機塩類水溶液又は無機塩類水溶液を吸着するものであり、且つ当該高繊維材質の細孔の直径は、0.01μm~1cmである。前記高繊維材質に吸着された前記有機塩類水溶液又は前記無機塩類水溶液の導電度は、10~500mscmであり、前記有機塩類又は無機塩類は、リチウムを含まない塩類である。前記有機塩類又は無機塩類は、ヨウ化ナトリウム及び塩化ナトリウムのようなイオン化合物から選ばれる一種又は複数種を備える。前記第二ダイアフラム12は、葉緑素を含む葉緑素材質から形成されている。前記第二ダイアフラム12は、前記第一ダイアフラム11において1つの表面に設けられる。本実施形態において、前記葉緑素は、葉緑素a、葉緑素b、葉緑素c1、葉緑素c2、葉緑素d及び葉緑素eのから選ばれる一種又は複数種である。前記葉緑素材質は、粉末状又は液体状である。本実施形態で使用する前記葉緑素は、天然木葉から抽出し且つ葉緑素分解酵素の作用により形成されたものであり、既に葉緑素酸化酵素が除去されたものである。前記葉緑素材質が粉末状である場合、葉緑素粒子の直径は、0.01μm~1mmである。前記葉緑素材質が液体状である場合、この葉緑素材質の溶液は飽和溶液である。前記第三ダイアフラム13及び前記第一ダイアフラム11はいずれも高繊維材質である。前記第三ダイアフラム13及び前記第一ダイアフラム11は、前記第二ダイアフラム12を挟持している。図2は、本発明の第二実施形態に係るセパレータ20の構造を示す図である。前記第一実施形態に係るセパレータ10は、三層構造であり、二層の高繊維材質及び一層の葉緑素材質を備えるが、本実施形態に係るセパレータ20は、二層構造であり、一層の高繊維材質及び一層の葉緑素材質を備える。本発明の第一実施形態に係るセパレータ10及び第二実施形態に係るセパレータ20によって有機電池を製造することができる。本発明の実施形態では、前記セパレータ10又は前記セパレータ20を有する有機電池も提供する。図3は、本発明の第一実施形態に係るセパレータ10の製造方法のフローチャートである。図3に示したように、この方法は以下のステップを備える。ステップS1:高繊維材質によって第一ダイアフラム11を製造する。ステップS2:葉緑素材質を使用して、前記第一ダイアフラム11上に第二ダイアフラム12を形成する。ステップS3:高繊維材質を前記第二ダイアフラム12上に配置して第三ダイアフラム13を形成する。図4は、本発明の第二実施形態に係るセパレータ20の製造方法のフローチャートである。図4に示したように、この方法は以下のステップを備える。ステップS11:高繊維材質によって第一ダイアフラム21を製造する。ステップS12:葉緑素材質を使用して、前記第一ダイアフラム21上に第二ダイアフラム22を形成する。上述の方法におけるステップS1又はS11において、前記高繊維材質に有機塩類水溶液又は無機塩類水溶液を吸着させた後、25~300°Cに温度設定されたオーブンで有機塩類水溶液又は無機塩類水溶液を吸着した前記高繊維材質を焼き上げる。本発明の実施形態において、有機塩類水溶液又は無機塩類水溶液を吸着した前記高繊維材質を焼き上げるための好ましい温度は100°Cである。前記高繊維材質を焼き上げる時間は、4~10分であることがよく、好ましくは6分程度である。ステップS2又はS12において、前記第一ダイアフラム11、21上に葉緑素材質を押圧又は塗布した後、前記第一ダイアフラム11、21をオーブンに入れて焼き上げることにより、葉緑素材質からなる第二ダイアフラム12、22を前記第一ダイアフラム11、21に付着させる。ステップS3において、前記第一ダイアフラム11の製造方法によって高繊維材質を製造した後、前記高繊維材質を前記第二ダイアフラム12上に配置して第三ダイアフラム13を形成する。上述の方法において、いかなる従来の技術によっても葉緑素材質を前記第一ダイアフラム11、21の上に形成することができる。例えば、葉緑素材質が粉末状である場合には、ステップS2又はS12において、葉緑素材質を前記第一ダイアフラム11、21上に押圧して第二ダイアフラム12、22を形成することができる。また、葉緑素材質が液体状である場合には、ステップS2又はS12において、葉緑素材質を前記第一ダイアフラム11、21上に塗布して第二ダイアフラム12、22を形成することができる。さらに、葉緑素材質を前記第一ダイアフラム11、21上に押圧又は塗布する以外に、ステップS2又はS12において、葉緑素材質を前記第一ダイアフラム11、21上に液滴するか又は吹き付けることで第二ダイアフラム12、22を形成することもできる。本発明の実施形態において、高繊維材質及び葉緑素材質をダイアフラム状に製造する目的は、葉緑素の使用量を高めるため、接触面積を拡大して、電池の反応面積を拡大することにある。また、葉緑素の使用量を高めるため、接触面積を拡大して、電池の反応面積を拡大するいかなる従来の技術をも適用することができる。本発明の実施形態に係るセパレータ10、20及びこのセパレータ10、20を有する有機電池は、製造工程が簡単であり、且つ製造コストも低い。前記有機電池は、天然の環境保護物質によって従来の電池の汚染成分に取り替えることで、環境の汚染を免れ、従来の電池及び太陽電池よりさらに環境を保護することができる。以上、本発明をその実施形態に基づいて具体的に説明したが、本発明は、上述した実施形態に限定されるものではなく、その技術的思想を逸脱しない範囲において、種種の変更が可能であることは勿論である。